(57)【要約】      （修正有）【課題】紫外線遮蔽性、および着心地のいずれについても良好な編地を提供する。【解決手段】短繊維が綿繊維からなる紡績糸２０と、ポリエステルフィラメント糸３０と、を含む編地１０であって、編地は、横編みにより編成されており、ポリエステルフィラメント糸および紡績糸の使用重量比は、１５：８５〜３０：７０であり、ポリエステルフィラメント糸は、二酸化チタンを１〜３重量％含有し、かつ、短繊維の有効繊維長は、２８ｍｍ以上であり、編地は紫外線遮蔽性を有する。【選択図】図１
0003232279.tif 000002
【実用新案登録請求の範囲】
【請求項１】
短繊維が綿繊維からなる紡績糸と、ポリエステルフィラメント糸と、を含む編地であって、
前記編地は、横編みにより編成されており、
前記ポリエステルフィラメント糸および前記紡績糸の使用重量比は、１５：８５〜３０：７０であり、
前記ポリエステルフィラメント糸は、二酸化チタンを１〜３重量％含有し、かつ、
前記短繊維の有効繊維長は、２８ｍｍ以上であることを特徴とする紫外線遮蔽性を有する編地。
【請求項２】
請求項１に記載の編地において、
波長２９０〜４００ｎｍの範囲における前記紫外線遮蔽率は、９５％以上であることを特徴とする編地。
【請求項３】
短繊維が綿繊維からなる紡績糸と、ポリエステルフィラメント糸と、を含む編地であって、
前記編地は、横編みにより編成されており、
前記紡績糸と前記ポリエステルフィラメント糸の使用重量比は、１５：８５〜３０：７０であり、
前記短繊維の有効繊維長は、２８ｍｍ以上であり、かつ、
前記編地の目付は、３５０〜４５０ｇ／ｍ２であり、
波長２９０〜４００ｎｍの範囲における紫外線遮蔽率が９５％以上であることを特徴とする編地。
【請求項４】
請求項１から請求項３のいずれかに記載の編地において、
前記ポリエステルフィラメント糸におけるフィラメント数は、５６〜１４４の範囲内であることを特徴とする編地。
【請求項５】
請求項１から請求項４のいずれかに記載の編地において、
前記有効繊維長が３５ｍｍ以上であることを特徴とする編地。
【請求項６】
請求項１から請求項５のいずれかに記載の編地において、
前記編地は、ループ編みにより編成されていることを特徴とする編地。
【考案の詳細な説明】
【技術分野】
【０００１】
本考案は、編地に関する。
【背景技術】
【０００２】
従来、紫外線を遮蔽する織物が知られている（例えば、特許文献１）。また、紫外線遮蔽に優れた編物も、従来知られている（例えば、特許文献２）。
【先行技術文献】
【特許文献】
【０００３】
【特許文献１】特許第６６５５４７８号公報
【特許文献２】特開２０１８−０８４０１４号公報
【考案の概要】
【考案が解決しようとする課題】
【０００４】
ここで、紫外線遮蔽性を考慮した編地は、肌触りが悪く、着心地にも優れないことが知られている。そこで、本考案では、紫外線遮蔽性、および着心地のいずれについても良好な編地を提供することを目的とする。
【課題を解決するための手段】
【０００５】
上記課題を解決するため、請求項１の考案は、短繊維が綿繊維からなる紡績糸と、ポリエステルフィラメント糸と、を含む編地であって、前記編地は、横編みにより編成されており、前記ポリエステルフィラメント糸および前記紡績糸の使用重量比は、１５：８５〜３０：７０であり、前記ポリエステルフィラメント糸は、二酸化チタンを１〜３重量％含有し、かつ、前記短繊維の有効繊維長は、２８ｍｍ以上であることを特徴とする。
【０００６】
また、請求項２の考案は、請求項１に記載の編地において、波長２９０〜４００ｎｍの範囲における前記紫外線遮蔽率は、９５％以上であることを特徴とする。
【０００７】
また、請求項３の考案は、短繊維が綿繊維からなる紡績糸と、ポリエステルフィラメント糸と、を含む編地であって、前記編地は、横編みにより編成されており、前記紡績糸と前記ポリエステルフィラメント糸の使用重量比は、１５：８５〜３０：７０であり、前記短繊維の有効繊維長は、２８ｍｍ以上であり、かつ前記編地の目付は、３５０〜４５０ｇ／ｍ２であり、波長２９０〜４００ｎｍの範囲における紫外線遮蔽率が９５％以上であることを特徴とする。
【０００８】
また、請求項４の考案は、請求項１から請求項３のいずれかに記載の編地において、前記ポリエステルフィラメント糸におけるフィラメント数は、５６〜１４４の範囲内であることを特徴とする。
【０００９】
また、請求項５の考案は、請求項１から請求項４のいずれかに記載の編地において、前記有効繊維長が３５ｍｍ以上であることを特徴とする。
【００１０】
また、請求項６の考案は、請求項１から請求項５のいずれかに記載の編地において、前記編地は、ループ編みにより編成されていることを特徴とする。
【考案の効果】
【００１１】
請求項１から請求項６に記載の考案によれば、短繊維が綿繊維からなる紡績糸と、ポリエステルフィラメント糸と、を含む編地であって、ポリエステルフィラメント糸および紡績糸の使用重量比を、１５：８５〜３０：７０とするとともに、短繊維の有効繊維長を、２８ｍｍ以上とすることによって、紫外線遮蔽性に優れ、かつ、肌触りに優れる編地を実現できる。
【図面の簡単な説明】
【００１２】
【図１】本考案の実施の形態における編地の一例を示す概略図である。
【考案を実施するための形態】
【００１３】
以下、図面を参照しつつ本考案の実施の形態について詳細に説明する。
【００１４】
図１は、本考案の実施の形態における編地１０の構成の一例を示す概略図である。図１に示すように、編地１０は、短繊維が綿繊維からなる紡績糸２０（斜線パターンが付与された部分）と、ポリエステルフィラメント糸３０（白地部分）と、を含む。
【００１５】
ここで、編地１０は、横編み（より具体的には、ループ編み）により編成されており、ポリエステルフィラメント糸３０および紡績糸２０の使用重量比は、１５：８５〜３０：７０とされている。また、短繊維の有効繊維長は、２８ｍｍ以上とされている。
【００１６】
本考案で使用できるポリエステルフィラメント糸３０としては、例えばポリエチレンテレフタレート、ポリトリメチレンテレフタレート、ポリブチレンテレフタレート、或いはスルホイソフタル酸やイソフタル酸、ポリエチレングリコール等を共重合させた共重合ポリエステル等を用いることができる。
【００１７】
また、紫外線遮蔽の観点から、ポリエステルフィラメント糸３０は、二酸化チタンを１〜３重量％含有する必要がある。１重量％以上であれば、紫外線の遮蔽効果が良好であり、３重量％以下であれば製糸性が良好である。このような観点から、二酸化チタンの含有量は、好ましくは、１．３〜２．５重量％である。
【００１８】
本考案で使用できるポリエステルフィラメント糸３０は、フィラメント数が５６〜１４４本のマルチフィラメントが好ましい。フィラメント数が５６本以上であることは繊維の隙間に空気を含み紫外線の遮蔽効果が得られやすく、フィラメント数が１４４本以下であることは織編物を構成する単糸が集まり繊維の間隙間を減らし紫外線遮蔽効果を得やすい。このような観点から、ポリエステルフィラメント糸３０のフィラメント数は、好ましくは、６２本以上、１２０本以下（さらに好ましくは、６８本以上、９０本以下）である。
【００１９】
本考案で使用される短繊維は、綿繊維からなる紡績糸２０であり、短繊維の有効繊維長は、２８ｍｍ以上である。有効繊維長が２８ｍｍ以上であれば、編地にすると、滑らか、かつ、やわらかな肌触りとなる。また、有効繊維長が２８ｍｍ以上であれば、編地の目付を小さくすることができる。このような観点から、短繊維の有効繊維長は、好ましくは、３５ｍｍ以上である。
【００２０】
このように、本考案の編地１０は、ポリエステルフィラメント糸３０および紡績糸２０の使用重量比は、１５：８５〜３０：７０とされ、かつ、短繊維の有効繊維長は、２８ｍｍ以上とされている。そのため、編地１０の厚みは、３．５〜５．５ｍｍの場合であっても、編地１０の目付を、３５０〜４５０ｇ／ｍ２の範囲とすることができる。
【実施例】
【００２１】
以下、本考案を実施例によりさらに詳細に説明するが、本考案はこれらの例に何ら限定されるものではない。
【００２２】
＜実施例１＞
表１に示すように、実施例１の編地では、ポリエステルフィラメント糸の使用重量比Ａ、および綿繊維からなる紡績糸の使用重量比Ｂが、それぞれ２３（％）および７７（％）とされている。
【００２３】
また、表１に示すように、綿繊維の有効繊維長は、２８ｍｍ以上とされている。この場合において、編地の目付（ｇ／ｍ２）、および編地の紫外線遮蔽率（％）のそれぞれを測定した。表１に示すように、実施例１の編地の紫外線遮蔽率は、９５（％）以上であり、良好である。
【００２４】
ここで、実施例１、並びに、後述する実施例２および比較例１のいずれにおいても、
（１）ポリエステルフィラメント糸のフィラメント数が、６８本〜９０本とされ、
（２）編地の厚さが、４．５（ｍｍ）、とされるとともに、
（３）ポリエステルフィラメント糸には、二酸化チタンが２重量％含まれている。
【００２５】
また、実施例１、実施例２、および比較例１における紫外線遮蔽率の測定は、繊維製品の紫外線遮蔽評価方法（ＪＩＳ  Ｌ１９２５）に従う。
【００２６】
＜実施例２＞
表１に示すように、実施例２の編地では、実施例１の編地と同様に、ポリエステルフィラメント糸の使用重量比Ａ、および綿繊維からなる紡績糸の使用重量比Ｂが、それぞれ２３（％）および７７（％）とされている。
【００２７】
また、表１に示すように、綿繊維の有効繊維長は、３５ｍｍ以上とされている。この場合において、編地の目付（ｇ／ｍ２）、および編地の紫外線遮蔽率（％）のそれぞれを測定した。表１に示すように、実施例２の編地の紫外線遮蔽率は、実施例１の編地と同様に、９５（％）以上であり、良好である。
【００２８】
＜比較例１＞
表１に示すように、比較例１の編地では、ポリエステルフィラメント糸の使用重量比Ａ、および綿繊維からなる紡績糸の使用重量比Ｂが、それぞれ２３（％）および７７（％）とされている。
【００２９】
また、表１に示すように、綿繊維の有効繊維長は、２８ｍｍより小さくなるように設定されている。この場合において、編地の目付（ｇ／ｍ２）、および編地の紫外線遮蔽率（％）のそれぞれを測定した。
【００３０】
表１に示すように、比較例１の編地の紫外線遮蔽率は、実施例１および２の編地と同様に、９５（％）以上であり、良好である。
【００３１】
これに対して、比較例１の編地の目付は、実施例１および２の編地のものより大きい。すなわち、実施例１および２の編地のそれぞれの目付は、比較例１の編地の目付より、小さくなるように設定できる。そのため、実施例１および２の編地に基づいて作成された衣服は、良好な紫外線遮蔽率を維持しつつ、比較例１の編地に基づいて作成されたのものと比較して着心地性を向上させることができる。
【００３２】
【表１】
0003232279.tif 000003
【符号の説明】
【００３３】
１０  編地
２０  紡績糸
３０  ポリエステルフィラメント糸
【図１】
0003232279.tif 000004